СПОСОБ ИЗГОТОВЛЕНИЯ ЛИСТОВОГО МАТЕРИАЛА

1. Способ изготовления листового материала, имеющего по меньшей мере два наложенных один на другой волокнистых слоя, включающий в себя следующие этапы:
- выполняют первый бумажный слой, имеющий по меньшей мере одну удлиненную зону нулевой толщины, посредством фильтрования водной суспензии волокон на сетке первого барабана или формера,
- выполняют второй бумажный слой на сетке второго барабана с формированием, по меньшей мере, одной выемки во втором слое,
- помещают по меньшей мере один, по меньшей мере, частично прозрачный элемент между двумя еще влажными слоями и соединяют оба слоя таким образом, чтобы указанная по меньшей мере одна выемка второго слоя, указанный по меньшей мере один, по меньшей мере, частично прозрачный элемент и указанная по меньшей мере одна удлиненная зона нулевой толщины первого слоя были расположены напротив друг друга,
- высушивают полученную таким образом структуру,
причем по меньшей мере один, по меньшей мере, частично прозрачный элемент представляет собой сплошную полоску и имеет такую же длину, как у указанной по меньшей мере одной удлиненной зоны нулевой толщины первого слоя.
2. Способ по п.1, в котором в качестве волокон используют целлюлозные волокна.
3. Способ по п.1, в котором ширина указанного, по меньшей мере, частично прозрачного элемента больше ширины указанной, по меньшей мере, одной удлиненной зоны нулевой толщины, в которую он помещен.
4. Способ по п.1, в котором ширина указанной по меньшей мере одной зоны нулевой толщины первого слоя составляет от 5 до 50 мм.
5. Способ по п.1, в котором ширина указанной по меньшей мере одной зоны нулевой толщины первого слоя составляет от 10 до 25 мм.
6. Способ по п.1, в котором ширина указанного по меньшей мере одного, по меньшей мере, частично прозрачного элемента составляет от 9 до 60 мм.
7. Способ по п.6, в котором ширина указанного по меньшей мере одного, по меньшей мере, частично прозрачного элемента составляет от 14 до 35 мм.
8. Способ по п.1, в котором толщина указанного по меньшей мере одного прозрачного элемента более 10 мкм
9. Способ по п.8, в котором толщина указанного по меньшей мере одного прозрачного элемента составляет от 10 до 50 мкм.
10. Способ по п.1, в котором толщина указанного по меньшей мере одного, по меньшей мере, частично прозрачного элемента такая же, как у указанного первого слоя.
11. Способ по п.1, в котором указанный по меньшей мере один, по меньшей мере, частично прозрачный элемент Снабжен, по меньшей мере, одним средством защиты от подделок.
12. Способ по п.11, в котором указанное средство защиты от подделок выбирают из группы, включающей в себя устройство с изменяемым интерференционным оптическим эффектом, в частности радужным и/или дифракционным, на жидких кристаллах, систему линз, голограмму, магнитное, металлическое или кристаллическое покрытие, магнитные волокна, индикаторы, обнаруживаемые с помощью магнитного резонанса, индикаторы, обнаруживаемые с помощью рентгеновской флюоресценции, биомаркеры, лак или чернила, люминесцентные, в частности флюоресцентные, индикаторы или фотохромные, термохромные, электролюминесцентные, и/или пьезохромные, и/или трибометрические соединения, и/или соединения, меняющие цвет при соприкосновении с одним или более заранее заданными веществами.
13. Способ по п.11, в котором указанное средство защиты от подделок представляет собой интегральную микросхему.
14. Способ по п.11, в котором указанное средство защиты от подделок располагают точно напротив, по меньшей мере, одной выемки во втором слое.
15. Способ по п.14, в котором на уровне указанной по меньшей мере одной выемки второго слоя, указанный, по меньшей мере, один, по меньшей мере, частично прозрачный элемент, содержащий указанное средство защиты от подделок, имеет толщину, близкую к толщине остальной части листового материала.
16. Способ по п.1, в котором указанный по меньшей мере один, по меньшей мере, частично прозрачный элемент представляет собой сплошную полоску.
17. Способ по п.1, в котором указанный по меньшей мере один, по меньшей мере, частично прозрачный элемент представляет собой накладку.
18. Способ по п.1, в котором указанный по меньшей мере один, по меньшей мере, частично прозрачный элемент имеет подложку из пластика, конкретнее из сложного полиэфира.
19. Способ по п.1, в котором в указанном первом слое дополнительно предусмотрен, по меньшей мере, один, по меньшей мере, частичный пропуск материала, находящийся, по меньшей мере, в одной зоне ненулевой толщины.
20. Способ по п.19, в котором указанный по меньшей мере один пропуск идет по всей ширине зоны ненулевой толщины, в которой он предусмотрен.
21. Способ по п.1, в котором указанная по меньшей мере одна выемка второго слоя имеет ширину меньше или равную ширине указанной, по меньшей мере, одной удлиненной зоны нулевой толщины указанного первого слоя, находящейся напротив указанной, по меньшей мере, одной выемки.
22. Способ по п.21, в котором ширина указанной по меньшей мере, одной выемки второго слоя меньше, по меньшей мере, на 5 мм, чем ширина указанной, по меньшей мере, одной удлиненной зоны нулевой толщины первого слоя, находящейся напротив указанной, по меньшей мере, одной выемки.
23. Способ по п.1, в котором указанный первый и/или указанный второй слой снабжен признаком защиты.
24. Способ по п.23, в котором указанный признак защиты представляет собой водяной знак или защитную нить.
25. Способ по п.23, в котором указанный признак защиты представляет собой широкую нить шириной больше 2 мм, которая внедрена в один из слоев и перекрыта материалом второго слоя.
26. Способ по п.1, в котором указанная по меньшей мере одна выемка второго слоя имеет геометрическую форму буквенно-цифрового знака, символа или рисунка.
27. Способ по п.1, в котором в указанном втором слое листового материала предусмотрен по меньшей мере один многоцветный водяной знак, располагающийся напротив, по меньшей мере, частично прозрачного элемента удлиненной зоны нулевой толщины первого слоя указанного листового материала.
28. Способ по п.1, в котором указанную по меньшей мере одну удлиненную зону нулевой толщины первого слоя выполняют путем устранения фильтрования, по меньшей мере, в одной зоне сетки первого барабана или формера.
29. Способ по п.28, в котором устранение фильтрования на первом барабане или на формере осуществляют путем нанесения маскировочных зон по периметру указанного первого барабана или указанного формера.
30. Способ по п.29, в котором указанную маску выполняют из клейкой пленки, металла, клея или лака.
31. Способ по п.1, в котором указанную по меньшей мере одну удлиненную зону нулевой толщины первого слоя выполняют путем снятия материала посредством набрызгивания струи текучей среды под давлением перед его скреплением со вторым слоем.
32. Способ по п.31, в котором в качестве указанной струи текучей среды под давлением используют струю воды.
33. Способ по п.31, в котором в качестве указанной струи текучей среды под давлением используют струю воздуха.
34. Способ по п.1, в котором указанная сетка первого барабана или формера снабжена деталями, препятствующими фильтрованию суспензии, с целью формирования полных пропусков материала в волокнистом материале указанного первого слоя.
35. Способ по п.1, в котором указанная сетка первого барабана или формера выполнена с тиснениями с целью формирования частичных пропусков материала в волокнистом материале указанного первого слоя.
36. Способ по п.1, в котором указанную по меньшей мере одну выемку во втором слое выполняют тиснением сетки второго барабана
37. Способ по п.1, в котором указанную по меньшей мере одну выемку во втором слое выполняют путем крепления на сетке второго барабана деталей, препятствующих фильтрованию.
38. Способ по п.37, в котором в качестве указанной детали, препятствующей фильтрованию, используют металлическую деталь, в частности, гальваностереотип, клей или смолу.
39 Способ по п.1, в котором указанную по меньшей мере одну выемку во втором слое выполняют путем снятия материала посредством набрызгивания струи текучей среды под давлением, в частности, струи воды, на еще влажный второй слой перед его скреплением с первым слоем.
40. Способ по п.2, в котором работу первого барабана или формера синхронизируют с работой второго барабана, с тем чтобы указанная по меньшей мере одна выемка второго слоя установилась напротив, по меньшей мере, одной удлиненной зоны нулевой толщины.
41. Защищенный документ, содержащий листовой материал, полученный по п.2.
42. Защищенный документ по п.41, в котором указанный первый слой содержит по меньшей мере два признака защиты, расположенные напротив, по меньшей мере, двух выемок второго слоя, причем указанные два признака защиты помещены так, чтобы они накладывались друг на друга при складывании защищенного документа с получением дополнительной защиты от подделок или информации.
43. Листовой материал, содержащий:
- по меньшей мере два наложенных один на другой волокнистых слоя,
- первый бумажный слой, имеющий, по меньшей мере, одну удлиненную зону нулевой толщины,
- второй бумажный слой,
- по меньшей мере одну выемку во втором слое,
- по меньшей мере один, по меньшей мере, частично прозрачный элемент между двумя слоями, причем указанную, по меньшей мере, одну выемку второго слоя, указанный, по меньшей мере, один, по меньшей мере, частично прозрачный элемент и указанную, по меньшей мере, одну удлиненную зону нулевой толщины первого слоя помещают таким образом, чтобы они располагались напротив друг друга,
причем, по меньшей мере, один, по меньшей мере, частично прозрачный элемент представляет собой сплошную полоску и имеет такую же длину, как у указанной, по меньшей мере, одной удлиненной зоны нулевой толщины первого слоя.